"式で示される1個以上の繰返し単位を含むポリマー、または式もしくはで示されるポリマー、上記式中、x=0.995~0.005、y=0.005~0.995、殊にx=0.2~0.8、y=0.8~0.2であり、および上記式中、xy=1であり、r=0.985~0.005、s=0.005~0.985、t=0.985~0.005、u=0.005~0.985であり、および上記式中、rstu=1であり、Aは、式IVで示される基であり、上記式中、aは、1または2の整数であり、bは、1または2の整数であり、cは、0であるか、または1もしくは2の整数であり、dは、0であるか、または1もしくは2の整数であり、eは、0であるか、または1もしくは2の整数であり、fは、0であるか、または1もしくは2の整数であり、R1およびR2は、同一でも異なっていてもよく、水素、C1~C100アルキル基、-COOR203、1個以上のハロゲン原子、ヒドロキシル基、ニトロ基、-CNもしくはC6~C18アリール基によって置換された、および/または-O-、-COO-、-OCO-もしくは-S-によって中断されているC1~C100アルキル基、C7~C100アリールアルキル基、カルバモイル基、1~3回C1~C8アルキルおよび/またはC1~C8アルコキシで置換されていてよいC5~C12シクロアルキル基、1~3回C1~C8アルキル、C1~C8チオアルコキシおよび/またはC1~C8アルコキシで置換されていてよいC6~C24アリール基、殊にフェニルまたは1-もしくは2-ナフチル、またはペンタフルオロフェニルから選択され、R203は、C1~C50アルキル、殊にC4~C25アルキルであり、Ar1およびAr1は、互いに独立して、であり、Ar2、Ar2、Ar3およびAr3は、互いに独立して、であるか、またはAr1の意味を有し、上記式中、X3およびX4の一方は、Nであり、他方は、CR99であり、R99、R104およびR104は、互いに独立して、水素、ハロゲン、殊にF、または場合により1個以上の酸素原子もしくは硫黄原子によって中断されていてよいC1~C25アルキル基、殊にC4~C25アルキル、C7~C25アリールアルキル基、またはC1~C25アルコキシ基であり、R105、R105、R106およびR106は、互いに独立して、水素、ハロゲン、場合により1個以上の酸素原子もしくは硫黄原子によって中断されていてよいC1~C25アルキル、C7~C25アリールアルキルまたはC1~C18アルコキシであり、R107は、C7~C25アリールアルキル、C6~C18アリール;C1~C18アルキル、C1~C18ペルフルオロアルキルもしくはC1~C18アルコキシによって置換されたC6~C18アリール;C1~C25アルキル;-O-もしくは-S-によって中断されたC1~C25アルキル;または-COOR119であり;R116は、水素、C7~C25アリールアルキル、C6~C18アリール;C1~C18アルキル、C1~C18ペルフルオロアルキルもしくはC1~C18アルコキシによって置換されたC6~C18アリール;C1~C25アルキル;-O-もしくは-S-によって中断されたC1~C25アルキル;または-COOR119であり;R119は、C1~C25アルキル、Eによって置換された、および/またはDによって中断されたC1~C25アルキル、C7~C25アリールアルキル、C6~C24アリール、Gによって置換されたC6~C24アリール、またはC7~C25アラルキルであり、R108およびR109は、互いに独立して、H、C1~C25アルキル、Eによって置換された、および/またはDによって中断されたC1~C25アルキル、C7~C25アリールアルキル、C6~C24アリール、Gによって置換されたC6~C24アリール、C2~C20ヘテロアリール、Gによって置換されたC2~C20ヘテロアリール、C2~C18アルケニル、C2~C18アルキニル、C1~C18アルコキシ、Eによって置換された、および/またはDによって中断されたC1~C18アルコキシ、またはC7~C25アラルキルであり、またはR108およびR109は、一緒になって、式=CR110R111の基を形成し、R110およびR111は、互いに独立して、H、C1~C18アルキル、Eによって置換された、および/またはDによって中断されたC1~C18アルキル、C6~C24アリール、Gによって置換されたC6~C24アリール、またはC2~C20ヘテロアリール、またはGによって置換されたC2~C20ヘテロアリールであり、またはR108およびR109は、一緒になって、5員環または6員環を形成し、前記環は、場合によりC1~C18アルキル、Eによって置換された、および/またはDによって中断されたC1~C18アルキル、C6~C24アリール、Gによって置換されたC6~C24アリール、C2~C20ヘテロアリール、Gによって置換されたC2~C20ヘテロアリール、C2~C18アルケニル、C2~C18アルキニル、C1~C18アルコキシ、Eによって置換された、および/またはDによって中断されたC1~C18アルコキシ、またはC7~C25アラルキルによって置換されていてよく、Dは、-CO-、-COO-、-S-、-O-、または-NR112-であり、Eは、C1~C8チオアルコキシ、C1~C8アルコキシ、CN、-NR112R113-、-CONR112R113、またはハロゲンであり、Gは、EまたはC1~C18アルキルであり、およびR112およびR113は、互いに独立して、H;C6~C18アリール;C1~C18アルキルまもしくはC1~C18アルコキシによって置換されたC6~C18アリール;C1~C18アルキル;または-O-によって中断されたC1~C18アルキルであり、B、DおよびEは、互いに独立して、式で示される基であるか、または式IVであり、但し、B、DおよびEが式IVの基である場合には、これらは、Aと相違するものとし、上記式中、kは、1であり、lは、0または1であり、rは、0または1であり、zは、0または1であり、aは、1~5、殊に1~3の整数であり、gは、1または2の整数であり、hは、1または2の整数であり、iは、0であるか、または1もしくは2の整数であり、jは、0であるか、または1もしくは2の整数であり、kは、0であるか、または1もしくは2の整数であり、lは、0であるか、または1もしくは2の整数であり、R1およびR2は、互いに独立して、R1の意味を有し、Ar8、Ar8、Ar9、Ar9、Ar10およびAr10は、互いに独立して、Ar2の意味を有し、Ar4、Ar5、Ar6およびAr7は、互いに独立して、式で示される基であり、上記式中、X5およびX6の一方は、Nであり、かつ他方は、CR14であり、Ar20は、アリーレン基またはヘテロアリーレン基であり、これらの基は、それぞれ場合により置換されていてよく、R118は、R116の意味を有し、R12およびR12は、互いに独立して、水素、ハロゲン、場合により1個またはそれ以上の酸素原子もしくは硫黄原子によって中断されていてよいC1~C25アルキル、殊にC4~C25アルキル、C1~C25アルコキシ、C7~C25アリールアルキルであり、またはであり、R13は、C1~C10アルキル基、またはトリC1~C8アルキルシリル基であり、R14、R14、R15、R15、R17およびR17は、互いに独立して、Hまたは場合により1個以上の酸素原子によって中断されていてよいC1~C25アルキル基、殊にC6~C25アルキルであり;R18およびR18は、互いに独立して、水素、ハロゲン、場合により1個以上の酸素原子もしくは硫黄原子によって中断されていてよいC1~C25アルキル、殊にC4~C25アルキル、C7~C25アラルキル、またはC1~C25アルコキシであり;R19は、水素、C7~C25アラルキル、C6~C18アリール;C1~C18アルキルまたはC1~C18アルコキシによって置換されたC6~C18アリール;または場合により1個以上の酸素原子もしくは硫黄原子によって中断されていてよいC1~C25アルキル、殊にC4~C25アルキルであり;R20およびR20は、互いに独立して、水素、C7~C25アラルキル、場合により1個またはそれ以上の酸素原子または硫黄原子によって中断されてよいC1~C25アルキル、殊にC4~C25アルキルであり、X7は、であり、X8は、-O-または-NR115-であり;R100およびR100は、互いに独立して、H、F、C1~C18アルキル、Oによって中断されていてよいC1~C18アルキル、C1~C18アルコキシ、Oによって中断されたC1~C18アルコキシ、C1~C18ペルフルオロアルキル、場合により1~3回C1~C8アルキルおよび/またはC1~C8アルコキシで置換されてよいC6~C24アリール、場合により1~3回C1~C8アルキルおよび/またはC1~C8アルコキシで置換されてよいC2~C20ヘテロアリールであり;R303、R304、R305およびR306は、互いに独立して、H、F、C1~C18アルキル、Oによって中断されたC1~C18アルキル、C1~C18アルコキシ、Oによって中断されたC1~C18アルコキシ、C1~C18ペルフルオロアルキル、場合により1~3回C1~C8アルキルおよび/またはC1~C8アルコキシで置換されてよいC6~C24アリール、場合により1~3回C1~C8アルキルおよび/またはC1~C8アルコキシで置換されてよいC2~C20ヘテロアリールであり;R307およびR308は、互いに独立して、H、または場合により1個以上の酸素原子もしくは硫黄原子によって中断されていてよいC1~C25アルキルであり、R309、R310、R311およびR312は、互いに独立して、H、C1~C25アルコキシ、または場合により1個以上の酸素原子もしくは硫黄原子によって中断されていてよいC1~C25アルキルであり、R101およびR101は、互いに独立して、H、F、C1~C18アルキル、Oによって中断されたC1~C18アルキル、C1~C18アルコキシ、Oによって中断されたC1~C18アルコキシ、C1~C18ペルフルオロアルキル、場合により1~3回C1~C8アルキルおよび/またはC1~C8アルコキシで置換されていてよいC6~C24アリール、場合により1~3回C1~C8アルキルおよび/またはC1~C8アルコキシで置換されてよいC2~C20ヘテロアリールであり;R102およびR102は、互いに独立して、H、ハロゲン、場合により1個以上の酸素原子もしくは硫黄原子によって中断されていてよいC1~C25アルキル、C7~C25アリールアルキルまたはC1~C25アルコキシであり;R103およびR103は、互いに独立して、水素、ハロゲン、場合により1個以上の酸素原子もしくは硫黄原子によって中断されてよいC1~C25アルキル;場合により1~3回C1~C8アルキルおよび/またはC1~C8アルコキシで置換されていてよいC6~C24アリール;C7~C25アリールアルキル、CNまたはC1~C25アルコキシであり;またはR103およびR103は、一緒になって、環を形成し、R115およびR115は、互いに独立して、水素、C6~C18アリール、C1~C18アルキルもしくはC1~C18アルコキシによって置換されたC6~C18アリール;場合により1個以上の酸素原子もしくは硫黄原子によって中断されていてよいC1~C25アルキル、殊にC4~C25アルキル;またはC7~C25アリールアルキルであり、R117およびR117は、互いに独立して、C1~C35アルキル基、C7~C25アリールアルキル、または場合により1~3回C1~C8アルキルおよび/またはC1~C8アルコキシで置換されていてよいフェニル基であり、R120およびR120は、互いに独立して、水素、場合により1個またはそれ以上の酸素原子もしくは硫黄原子によって中断されていてよいC1~C35アルキル;またはC7~C25アリールアルキルであり、R121は、H、場合により1個以上の酸素原子もしくは硫黄原子によって中断されていてよいC1~C18アルキル、C1~C18ペルフルオロアルキル、場合により1~3回C1~C8アルキルおよび/またはC1~C8アルコキシで置換されていてよいC6~C24アリール;場合により1~3回C1~C8アルキルおよび/またはC1~C8アルコキシで置換されていてよいC2~C20ヘテロアリール;またはCNであり、但し、基Ar1、Ar1、Ar2、Ar2、Ar3およびAr3の少なくとも1個は、基であり、および/または基B、DおよびEの少なくとも1個は、基を含む、上記ポリマー。Ar1およびAr1が、互いに独立して、であり、上記式中、R104、R104およびR116が、請求項1に定義したとおりであり、かつが、DPP骨格への結合を表わす、請求項1記載のポリマー。Aが、式で示される基であり、上記式中、R1およびR2は、互いに独立して、C1~C36アルキル基、殊にC8~C36アルキル基であり、R104は、場合により1個以上の酸素原子または硫黄原子によって中断されていてよい、C1~C25アルキル基、殊にC4~C25アルキル基であり、およびR116は、Hであるか、またはC1~C25アルキル;または-O-もしくは-S-によって中断されたC1~C25アルキルである、請求項1または2記載のポリマー。B、DおよびEが互いに独立して、式で示される基であり、上記式中、X7は、であり、R303、R304、R305、R306、R307、R308、R309、R310、R311、R312、R100、R100、R101、R101、R102、R102、R103、R103、R120およびR120は、請求項1に定義したとおりであり、aは、1~5、殊に1~3の整数であり、X1およびX2の一方は、Nであり、他方は、CHであり、X5およびX6の一方は、Nであり、他方は、CR14であり、Ar20は、場合により置換されていてよいアリーレン基、例えばまたは場合により置換されていてよいヘテロアリーレン基、例えばであり、R114およびR114は、互いに独立して、水素またはC1~C18アルキルであり、R116は、Hであるか、またはC1~C25アルキルであり、R117は、C1~C25アルキルであり、R12およびR12は、互いに独立して、水素、ハロゲン、場合により1個以上の酸素原子もしくは硫黄原子によって中断されていてよいC1~C25アルキル、殊にC4~C25アルキル、C1~C25アルコキシ、C7~C25アリールアルキルまたはであり、R13は、C1~C10アルキル基またはトリC1~C8アルキルシリル基であり、R15、R15、R17およびR17は、互いに独立して、Hであるか、または場合により1個以上の酸素原子によって中断されていてよいC1~C25アルキル基、殊にC6~C25アルキルであり、R14は、場合により1個以上の酸素原子によって中断されていてよいC1~C25アルキル基、殊にC6~C25アルキルであり、R18およびR18は、互いに独立して、水素、ハロゲン、場合により1個以上の酸素原子もしくは硫黄原子によって中断されていてよいC1~C25アルキル、殊にC4~C25アルキル、C7~C25アラルキルまたはC1~C25アルコキシであり;R19は、水素、C7~C25アラルキル、C6~C18アリール;C1~C18アルキルもしくはC1~C18アルコキシによって置換されたC6~C18アリール;または場合により1個以上の酸素原子もしくは硫黄原子によって中断されていてよいC1~C25アルキル、殊にC4~C25アルキルであり;R20およびR20は、互いに独立して、水素、C7~C25アラルキル、場合により1個またはそれ以上の酸素原子または硫黄原子によって中断されてよいC1~C25アルキル、殊にC4~C25アルキルである、請求項1から3までのいずれか1項に記載のポリマー。式式中、Aは、請求項3に定義した式IVa、IVc、IVe、IVg、IVh、IVi、IVjまたはIVkの基であり、R1およびR2は、C1~C35アルキル基、殊にC8~C35アルキル基であり、R104は、場合により1個以上の酸素原子または硫黄原子によって中断されていてよいC1~C25アルキル基、殊にC4~C25アルキルであり、Dは、請求項4に定義した式Va、Vb、Vc、殊に、Ve、Vf、Vh、Vi、Vj、Vk、Vl、Vm、Vn、Vo、Vp、Vq、Vr、Vs、Vu、Vv、Vw、Vx、殊に、Vy、VzまたはVaの基であるで示される繰返し単位を含む、請求項1記載のポリマー。式式中、x=0.995~0.005、y=0.005~0.995、殊にx=0.2~0.8、y=0.8~0.2であり、および上記式中、xy=1であり;Aは、請求項3に定義した式IVa、IVc、IVe、IVg、IVh、IVi、IVjまたはIVkの基であり、R1およびR2は、C1~C35アルキル基、殊にC8~C35アルキル基であり、R104は、場合により1個以上の酸素原子または硫黄原子によって中断されていてよいC1~C25アルキル基、殊にC4~C25アルキルであり、BおよびDは、互いに独立して、請求項4に定義した式Va、Vb、Vc、殊に、Ve、Vf、Vh、Vi、Vj、Vk、Vl、Vm、Vn、Vo、Vp、Vq、Vr、Vs、Vu、Vv、Vw、Vx、殊に、Vy、VzまたはVaの基であるで示される繰返し単位を含むポリマーであるか、または式式中、x=0.995~0.005、y=0.005~0.995、殊にx=0.2~0.8、y=0.8~0.2であり、および上記式中、xy=1であり;Aは、請求項3に定義した式IVa、IVc、IVe、IVg、IVh、IVi、IVjまたはIVkの基であり、R104は、場合により1個以上の酸素原子または硫黄原子によって中断されていてよいC1~C25アルキル基、殊にC4~C25アルキル基であり、Bは、式で示される基であり、R1およびR2は、C1~C35アルキル基、殊にC8~C35アルキル基であり、Dは、請求項4に定義した式Va、Vb、Vc、殊に、Ve、Vf、Vh、Vi、Vj、Vk、Vl、Vm、Vn、Vo、Vp、Vq、Vr、Vs、Vu、Vv、Vw、Vx、殊に、Vy、VzまたはVaの基であるで示される繰返し単位を含むポリマーである、請求項1記載のポリマー。式式中、r=0.985~0.005、s=0.005~0.985、t=0.005~0.985、u=0.005~0.985であり、および上記式中、rstu=1であり、Aは、請求項3に定義した式IVa、IVc、IVe、IVg、IVh、IVi、IVjまたはIVkの基であり、R1およびR2は、C1~C35アルキル基、殊にC8~C35アルキル基であり、R104は、場合により1個以上の酸素原子または硫黄原子によって中断されていてよいC1~C25アルキル基、殊にC4~C25アルキルであり、B、DおよびEは、互いに独立して、請求項4に定義した式Va、Vb、Vc、殊に、Ve、Vf、Vh、Vi、Vj、Vk、Vl、Vm、Vn、Vo、Vp、Vq、Vr、Vs、Vu、Vv、Vw、Vx、殊に、Vy、VzまたはVaの基であるで示される繰返し単位を含む、請求項1記載のポリマー。式式中、R1、R2、R1およびR2は、互いに独立して、C1~C36アルキル基、殊にC8~C36アルキル基であり、R104は、場合により1個以上の酸素原子または硫黄原子によって中断されていてよいC1~C25アルキル基、殊にC4~C25アルキル基であり、R15、R15、R17およびR17は、互いに独立して、Hであるか、または場合により1個以上の酸素原子によって中断されていてよいC1~C25アルキル基、殊にC6~C25アルキルであり、R20およびR20は、互いに独立して、水素、C7~C25アラルキル、場合により1個またはそれ以上の酸素原子または硫黄原子によって中断されてよいC1~C25アルキル、殊にC4~C25アルキルであり、R100およびR100は、Hであり、R101およびR101は、H、C1~C25アルキル基またはC1~C25アルコキシ基であり、R102およびR102は、HまたはC1~C25アルキル基であり、R103およびR103は、HまたはC1~C25アルキル基であり、R116は、HまたはC1~C25アルキル基であり、R120およびR120は、C1~C35アルキル基であり、nは、4~1000、殊に4~200、特に5~100であり、およびx=0.995~0.005、y=0.005~0.995、殊にx=0.2~0.8、y=0.8~0.2であり、および上記式中、xy=1であるで示される基である、請求項1記載のポリマー。請求項1から8までのいずれか1項に記載のポリマーを含有する、有機半導体材料、有機半導体層または有機半導体構成成分。請求項1から8までのいずれか1項に記載のポリマーまたは請求項9記載の有機半導体材料、有機半導体層もしくは有機半導体構成成分を含む半導体デバイス。有機光起電力PVデバイス太陽電池、フォトダイオードまたは有機電界効果トランジスタである、請求項10記載の半導体デバイス。有機光起電力デバイスが次のもの:aカソード電極、b場合により遷移層、例えばアルカリ金属ハロゲン化物、殊にフッ化リチウム、c光活性層、d場合により平滑化層、eアノード電極およびf基板をこの順序で有する、請求項10記載の半導体デバイス。有機半導体デバイスの製造法であって、この方法が有機溶剤中の請求項1から8までのいずれか1項に記載のポリマーの溶液および/または分散液を適した基板に塗布し、および前記溶剤を除去することを有する、有機半導体デバイスの製造法。有機光起電力デバイス、フォトダイオードまたは有機電界効果トランジスタにおける、請求項1から8までのいずれか1項に記載のポリマーの使用、または請求項9記載の有機半導体材料、有機半導体層もしくは有機半導体構成成分の使用。式式中、a、b、c、d、e、f、R1、R2、Ar1、Ar1、Ar2、Ar2、Ar3およびAr3は、請求項1に定義されたとおりであり、X11は、そのつど独立して、ZnX12、-SnR207R208R209であり、但し、R207、R208およびR209は、同一かまたは異なり、およびHまたはC1~C6アルキルであり、但し、2個の基は、場合により1個の共通の環を形成し、およびこれらの基は、場合により分枝鎖状または非分枝鎖状であり;X12は、ハロゲン原子、特にIまたはBr;-OSO2CF3、-OSO2-アリール、殊にであり、上記式中、Y1は、そのつど独立して、C1~C10アルキル基であり、およびY2は、そのつど独立して、C2~C10アルキレン基、例えば-CY3Y4-CY5Y6-または-CY7Y8-CY9Y10-CY11Y12-であり、但し、Y3、Y4、Y5、Y6、Y7、Y8、Y9、Y10、Y11およびY12は、互いに独立して、水素であるか、またはC1~C10アルキル基、殊に-CCH32CCH32-または-CCH32CH2CCH32-、-CH2CCH32CH2-であり、およびY13およびY14は、互い独立して、水素またはC1~C10アルキル基であるで示される化合物。例例1a[88949-34-2]20gおよび炭酸カリウム25.76gを無水ジメチルホルムアミド300ml中に懸濁させ、この混合物を窒素の下で90°Cに加熱する。次に、[1044598-79-9]79gを滴下法で添加する。次に、この反応混合物を90°Cで6時間攪拌する。室温への冷却後、酢酸エチルを添加し、この混合物を水で洗浄する。有機相を硫酸マグネシウム上で乾燥し、溶剤を蒸発させる。この生成物をシリカ上でのカラムクロマトグラフィーによって精製し、式1の化合物を得る。b化合物16.44gをクロロホルム100ml中に溶解する。この混合物を-10°Cに冷却し、次にN-ブロモ-スクシンイミドNBS1.99gを添加し、この混合物を-10°Cで2時間攪拌する。この反応混合物を水で洗浄し、硫酸マグネシウムで乾燥し、溶剤を蒸発させる。粗製生成物をシリカ上でのカラムクロマトグラフィーによって精製し、式2の化合物を得る。c化合物20.5g、1,4-ベンゼンジホウ酸ビスピナコールエステル[99770-93-1]0.188gおよび酢酸パラジウム51mgをアルゴン雰囲気下で三口反応フラスコに添加する。脱ガスされたTHF15mlを反応フラスコに添加し、この混合物を加熱し、出発原料を溶解する。更に、アルゴンでの脱ガス後、2-ジ-第三級ブチル-ホスフィノ-1-フェニル-1H-ピロール27mgを添加し、この反応混合物を加熱還流する。次に、水酸化リチウム水和物146mgを添加し、この反応混合物を還流下に2時間攪拌する。更に、反応混合物を室温へ冷却し、生成物をメタノールで沈殿させ、濾過し、かつメタノールで洗浄する。式3のポリマーは、ソックスレー抽出によって得られる。クロロホルム画分は、90100のMwおよび2.69の多分散度高温GPCによって測定したを有するポリマーを含有する。例2式4のポリマーは、例1cと同様に、化合物2およびチオフェン-ジホウ酸-ピナコールエステル[175361-81-6]から出発して合成される。ソックスレー抽出のテトラヒドロフラン画分は、74600のMwおよび2.26の多分散度高温GPCによって測定したを有する式4のポリマーを含有する。例3式5のポリマーは、例1cと同様に、化合物2およびチエノチオフェン-ジホウ酸-ピナコールエステル[924894-85-0]から出発して合成される。式5の粗製ポリマーは、8300のMwおよび2.06の多分散度高温GPCによって測定したを有する。例4式6のポリマーは、例1cと同様に、化合物2およびビチオフェン-ジホウ酸-ピナコールエステル[239075-02-6]から出発して合成される。式6の粗製ポリマーは、6300のMwおよび1.44の多分散度高温GPCによって測定したを有する。例5a式2のジブロミドおよび式[883742-29-8]のホウ酸ピナコールエステルを、化合物[1220883-00-0]に従ってスズキカップリング反応で反応させ、式7の化合物を生じる。b式7の化合物を化合物[1220883-03-3]に従ってN-ブロモスクシンイミドNBSで臭素化し、式8の化合物を生じる。c式9のポリマーを例1cと同様に化合物8およびチオフェン-ジホウ酸-ピナコールエステル[175361-81-6]から出発して合成する。ソックスレー抽出のテトラヒドロフラン画分は、36200のMwおよび1.86の多分散度高温GPCによって測定したを有する式9のポリマーを含有する。例6式10のポリマーを例1cと同様に化合物80.8当量、化合物[214493-03-5]0.2当量およびチオフェン-ジホウ酸-ピナコールエステル[175361-81-6]1当量から出発して合成する。式10の粗製ポリマーは、11500のMwおよび1.90の多分散度高温GPCによって測定したを有する。例7式11のポリマーを例1cと同様に化合物80.5当量、化合物[214493-03-5]0.5当量およびチオフェン-ジホウ酸-ピナコールエステル[175361-81-6]1当量から出発して合成する。式11の粗製ポリマーは、9900のMwおよび1.61の多分散度高温GPCによって測定したを有する。例8式12のポリマーは、例1cと同様に化合物[1000623-98-2]およびフラン-ジホウ酸-ピナコールエステル[476004-83-8]から出発して合成する。ソックスレー抽出のテトラヒドロフラン画分は、60500のMwおよび2.28の多分散度高温GPCによって測定したを有する式12のポリマーを含有する。例9a式[1000623-98-2]のジブロミドおよび式[883742-29-8]のホウ酸ピナコールエステルを、化合物[1220883-00-0]に従ってスズキカップリング反応で反応させ、式13の化合物を生じる。b式13の化合物を化合物[1220883-03-3]に従ってN-ブロモスクシンイミドNBSで臭素化し、式14の化合物を生じる。c式15のポリマーを例1cに従って化合物14およびフラン-ジホウ酸-ピナコールエステル[476004-83-8]から出発して合成する。ソックスレー抽出のテトラヒドロフラン画分は、40200のMwおよび2.10の多分散度高温GPCによって測定したを有する式15のポリマーを含有する。例10式16のポリマーを例1cと同様に化合物140.8当量、化合物[214493-03-5]0.2当量およびフラン-ジホウ酸-ピナコールエステル[476004-83-8]1当量から出発して合成する。ソックスレー抽出のテトラヒドロフラン画分は、27100のMwおよび1.99の多分散度高温GPCによって測定したを有する式16のポリマーを含有する。例11式17のポリマーを化合物140.5当量、化合物[214493-03-5]0.5当量およびフラン-ジホウ酸-ピナコールエステル[476004-83-8]1当量から出発して合成する。ソックスレー抽出のテトラヒドロフラン画分は、22600のMwおよび2.00の多分散度高温GPCによって測定したを有する式17のポリマーを含有する。例12式18のポリマーは、例1cと同様に化合物[1000623-98-2]およびピロール-ジホウ酸-ピナコールエステル[476004-84-9]から出発して合成される。式18の粗製ポリマーは、8500のMwおよび2.43の多分散度高温GPCによって測定したを有する。例13式19のポリマーは、例1cと同様に化合物14およびピロール-ジホウ酸-ピナコールエステル[476004-84-9]から出発して合成される。式19の粗製ポリマーは、5000のMwおよび2.15の多分散度高温GPCによって測定したを有する。例14式20のポリマーを例1cと同様に化合物140.8当量、化合物[214493-03-5]0.2当量およびピロール-ジホウ酸-ピナコールエステル[476004-84-9]1当量から出発して合成する。式20の粗製ポリマーは、5500のMwおよび1.87の多分散度高温GPCによって測定したを有する。例15式21のポリマーを例1cと同様に化合物140.5当量、化合物[214493-03-5]0.5当量およびピロール-ジホウ酸-ピナコールエステル[476004-84-9]1当量から出発して合成する。式21の粗製ポリマーは、3200のMwおよび1.77の多分散度高温GPCによって測定したを有する。使用例1:半導電性ポリマー3の光起電力の使用ポリマーをベースとするバルクヘテロ接合太陽電池この太陽電池は、次の構造:Al電極/LiF層/ポリマー3および[70]PCBMを含有する有機層/ポリスチレンスルホン酸PSSとの混合物の[ポリ3,4-エチレンジオキシ-チオフェンPEDOT/ITO電極/ガラス基板を含む。この太陽電池を、ガラス基板上の予めパターン化されたITO上にPEDET-PSS層を回転塗布することによって製造する。更に、ポリマー31質量:[70]PCBM置換されたC70フラーレンの1:1.5混合物をoDCB有機層から回転塗布する。LiFおよびAlを高真空下でシャドウマスクを通して昇華する。太陽電池の性能太陽電池を太陽光のシミュレーターの下で測定する。更に、外部量子効率EQEグラフを用いて、電流をAM1.5条件下で評価する。これは、4.04の評価された全効率についてJsc=8.5mA/cm2、FF=0.58およびVoc=0.82Vの値を導く。例16式23のポリマーを例1cと同様に化合物20.96g、化合物22508.6gから出発して合成する。ポリマーを異なる溶剤:テトラヒドロフラン、クロロホルムおよびオルトジクロロベンゼンを使用してソックスレー抽出によって精製する。オルト-ジクロロベンゼン画分720mgは、100000のMwおよび2.59の多分散度高温GPCによって測定したを有する式16のポリマーを含有する。使用例2:ポリマー23をベースとする有機電界効果トランジスタp-Siゲート10cmを有する底設ゲート薄膜トランジスタTFT構造を全ての試験に使用する。厚さ300nmの高品質の熱的SiO2層は、単位面積当たりCi=32.6nF/cm2キャパシタンスのゲートインスレータとして供された。ソース電極およびドレイン電極をフォトリソグラフィーによって直接ゲート酸化物上にパターン化する。幅W=10mmのチャンネルを定義しかつ長さL=4、8、15、30mが変化する金ソースドレイン電極を使用する。有機半導体の析出前に、SiO2表面をヘキサメチルシラザンHMDSで160°Cで2時間飽和シラン蒸気に晒し、HMDSを800rpmroundsperminute毎分回転数の回転速度で約1分間回転塗布するか、または基板を60°Cでトルエン中のオクタデシルトリクロロシランOTSの0.1m溶液で20分間処理することによって誘導体化する。イソプロパノールでのすすぎ洗いの後、基板を乾燥する。半導体薄膜を、オルト-ジクロロベンゼン中の0.5w/w溶液中で例16において得られた式23のDPP誘導体を回転塗布または滴下キャスティングすることによって製造する。回転塗布を、1000rpmroundsperminute毎分回転数の回転速度で約60秒、周囲条件で達成する。デバイスを成膜直後の状態で評価し、かつ100°Cで15分間の乾燥後に評価する。オルト-ジクロロベンゼン中でのトランジスタ性能トランジスタの挙動を自動化トランジスタプローバTP-10上で測定する。飽和伝達特性の平方根に線形にフィッティングを行なうことにより、2.7×105のオン/オフ電流比で1.1×102cm2/Vsの電界効果移動度を乾燥後に測定することができる。閾値電圧は、2.3Vである。使用例3:ポリマー23をベースとする有機バルクヘテロ接合太陽電池この太陽電池は、次の構造を有する:Al電極/LiF層/本発明の化合物を含む有機層/[ポリ3,4-エチレンジオキシ-チオフェンPEDOT:ポリスチレンスルホン酸PSS]/ITO電極/ガラス基板。この太陽電池を、ガラス基板上の予めパターン化されたITO上にPEDET:PSS層を回転塗布することによって製造する。次に、式23の化合物0.8質量:[60]PCBMまたは[70]PCBM置換されたC60またはC70フラーレンの1:2混合物を回転塗布する有機層。LiFおよびAlを高真空下でシャドウマスクを通して昇華する。太陽電池の性能太陽電池を太陽光のシミュレーターの下で測定する。更に、外部量子効率EQEグラフを用いて、電流をAM1.5条件下で評価する。これは、6.3の評価された全効率についてJsc=14.35mA/cm2、FF=0.61およびVoc=0.72Vの値を導く。例17:ポリマー26の合成a無水THF20ml中の式241.05gの冷却した-78°C溶液にブチルリチウム4.5mlヘキサン中で2.5Mを添加する。生じる溶液を0°Cで15分間攪拌し、かつ-78°Cに冷却する。2-イソプロポキシ-4,4,5,5-テトラメチル-1,3,2-ジオキソボラン5.2gを滴加し、-78°Cで5分間維持し、次に溶液を徐々に室温へ昇温させ、攪拌を30分間連続させる。反応をHCl50ml10の添加によってクエンチし、生成物を2回酢酸エチル40mlで抽出する。合わせた有機抽出液を乾燥し、かつ蒸発させ、粗製物25を生じさせ、これをジイソプロピルエーテル:トルエン9:1からの結晶化によって精製し、表題化合物1.77gを白色粉末としてもたらす。b化合物20.96g、化合物250.5g、Pdアセテート215mg、2-ジ-第三級ブチル-ホスフィノ-1-フェニル-ピロール76mgをテトラヒドロフラン60mlと混合し、かつ40°Cへ昇温させる。次に、水酸化リチウム0.29gの溶液を反応混合物に添加する。次に、この反応混合物を4時間還流し、かつ室温へ冷却する。緑がかった青色の混合物をメタノールで沈殿させ、かつ濾過する。濾液をクロロホルム中に溶解し、かつ1NaCN水溶液と一緒に3時間還流する。有機相を水で洗浄し、次に乾燥し、かつ蒸発させる。ポリマーをメタノールで沈殿させ、沈殿物をソックスレー抽出器中でTHF、クロロホルムおよびジクロロベンゼンを用いて分別する。クロロベンゼン画分は、所望のポリマー26610mgを含有していた。Mw=31500、多分散度=1.65HT-GPCによって測定した。使用例4:ポリマー26をベースとする有機バルクヘテロ接合太陽電池この太陽電池は、次の構造を有する:Al電極/LiF層/本発明の化合物を含む有機層/[ポリ3,4-エチレンジオキシ-チオフェンPEDOT:ポリスチレンスルホン酸PSS]/ITO電極/ガラス基板。この太陽電池を、ガラス基板上の予めパターン化されたITO上にPEDET:PSS層を回転塗布することによって製造する。次に、式26の化合物1質量:[60]PCBMまたは[70]PCBM置換されたC60またはC70フラーレンの1:1.5混合物を回転塗布する有機層。LiFおよびAlを高真空下でシャドウマスクを通して昇華する。太陽電池の性能太陽電池の特性をAM1.5G条件、太陽光のシミュレーターをベースとするキセノン灯を用いての照射および0.09cm2のデバイス面積の下で測定する。前記条件下で、5.07の効率を測定したJsc=10.90mA/cm2、FF=0.57およびVoc=0.82Vを有する。例18:ポリマー29の合成a化合物28を例17aと同様に合成する。bポリマー29を例17bと同様に合成する。例19aナトリウム5.77gおよびFeC12mgをt-アミルアルコール200mlに添加する。次に、この混合物を全てのナトリウム金属が反応するまで90°Cに加熱する。次に、2-フロニトリル8.34g[617-90-3]を滴下法で添加し、次に[1224573-55-0]20gを滴下法で添加する。この反応混合物の色は、赤に変化する。この反応混合物を一晩中、90°Cで攪拌する。この反応混合物を氷水上に注入し、沈殿物を濾過する。フィルターケークを水、アセトンおよびメタノールおよび水で洗浄し、次に乾燥し、式30の化合物を生じる。b式30の化合物を例1aと同様に2-ヘキシル-デシルヨージド[1044598-79-9]でアルキル化し、式31の化合物を生じる。化合物31を後精製なしに次の工程に直接使用する。c式31の化合物を例1bと同様にN-ブロモスクシンイミドNBSで臭素化し、式32の化合物を生じる。d式32のジブロミドおよびチオフェン-ジホウ酸-ピナコールエステル[175361-81-6]を例1cと同様にスズキカップリング反応で反応させ、式33の化合物を生じる。例20式32のジブロミドおよびナフタレン-ジホウ酸-ピナコールエステル[849543-98-2]を例1cと同様にスズキカップリング反応反応させ、式34の化合物を生じる。例21aジ-フリル-ジ-ケト-ピロロ-ピロール[88949-34-2]を例1aと同様に2-エチル-ヘキシル-ヨージド[1653-16-3]でアルキル化し、式35の化合物を生じる。b式35の化合物を例1bと同様にN-ブロモスクシンイミドNBSで臭素化し、式36の化合物を生じる。例22aジ-フリル-ジ-ケト-ピロロ-ピロール[88949-34-2]を例1aと同様に1-ドデシル-ヨージド[4292-19-7]でアルキル化し、式37の化合物を生じる。b式37の化合物を例1bと同様にN-ブロモスクシンイミドNBSで臭素化し、式38の化合物を生じる。例23aジ-フリル-ジ-ケト-ピロロ-ピロール[88949-34-2]を例1aと同様に2-ブチル-オクチル-ヨージド[1256345-37-5]でアルキル化し、式39の化合物を生じる。b式39の化合物を例1bと同様にN-ブロモスクシンイミドNBSで臭素化し、式40の化合物を生じる。c式40のジブロミドおよびビ-チオフェン-ジホウ酸-ピナコールエステル[239075-02-6]を例1cと同様にスズキカップリング反応で反応させ、式41の化合物を生じる。クロロホルム画分は、18200のMwおよび1.61の多分散度高温GPCによって測定したを有するポリマーを含有する。"